a横糸の総重量に基づき約85重量~約90重量の疎水性繊維;および横糸の総重量に基づき約10重量~約15重量の親水性繊維を含む、複数の横糸;ならびに、b縦糸の総重量に基づき少なくとも約75重量のセルロース誘導体からなり、前記縦糸が約22未満のLOIを有し;前記縦糸が任意選択で染色されている、複数の縦糸を含む織物であって、前記織物が、任意選択で米国材料試験協会の標準性能仕様書ASTMF1506に記載の耐炎性に関する必要条件を満たす、織物。前記織物が、米国材料試験協会の標準性能仕様書ASTMF1506に記載の耐炎性に関する必要条件を満たす、請求項1に記載の織物。前記織物が、米国材料試験協会の標準試験法ASTMF1959F1959M06ae1に従って試験された場合、着用者に対する最低120calcm2のアーク等級防護を備える、請求項1に記載の織物。前記織物が、AATCC79織物の吸収性に従って試験された場合、水平ウィッキング試験方法によって約10秒未満の水平ウィッキングを示す、請求項1に記載の織物。前記織物が、AATCC79織物の吸収性に従って試験された場合、水平ウィッキング試験方法によって約5秒未満の水平ウィッキングを示す、請求項1に記載の織物。前記織物が、AATCC79織物の吸収性に従って試験された場合、水平ウィッキング試験方法によって約2秒未満の水平ウィッキングを示す、請求項1に記載の織物。前記織物が、AATCCMMTS06に従って試験された場合、垂直ウィッキング試験方法によって、5分間で約50cm超の垂直ウィッキングを示す、請求項1に記載の織物。前記織物が、暫定的なAATCC重量測定乾燥試験法AATCCMMTS05の修正版に従って試験された場合、前記織物が20重量の水分から1重量の水分まで乾燥する際、1分間あたり水分重量約018超の水分放出速度を有する、請求項1に記載の織物。前記織物が、暫定的なAATCC重量測定乾燥試験法AATCCMMTS05の修正版に従って試験された場合、濡れたパッドを当てた状態から1重量未満の水分まで、1分間あたり水分重量約025超の水分放出速度を有する、請求項1に記載の織物。前記織物が、ASTMD4966織物の耐摩耗性マーチンデール摩耗試験法オプション3を用いて、600番のサンドペーパーを用いた10000サイクル後、約2未満の重量減少を有する、請求項1に記載の織物。前記織物が、暫定的なAATCC重量測定乾燥試験法AATCCASTMMMTS05の修正版に従って試験された場合、70°F2°Fおよび55の相対湿度5の相対湿度の制御環境において、完全に濡れたパッドを当てた状態から1重量未満の水分まで、約185分間未満で乾燥することができる、請求項1に記載の織物。前記織物が、暫定的なAATCC重量測定乾燥試験法AATCCASTMMMTS05の修正版に従って試験された場合、70°Fおよび55の相対湿度5の相対湿度の制御環境において、20重量の水分から1重量の水分まで、約105分間未満の乾燥時間を有する、請求項1に記載の織物。前記織物が、少なくとも120オンス平方ヤードの坪量を有する、請求項1に記載の織物。前記縦糸が藍染めされている、請求項1に記載の織物。前記縦糸がよく目立つ色の染料で染色されている、請求項1に記載の織物。前記疎水性繊維が、ポリプロピレン、ポリエチレンテレフタラート、ポリブチレンテレフタラート、ポリトリメチレンテレフタラート、ポリラクチド、ナイロン、ポリアクリロニトリル、ポリベンゾイミダゾール、フッ素重合体、これらの共重合体、またはこれらの組合せである、請求項1に記載の織物。前記疎水性繊維が、モダクリル、ナイロン、またはこれらの組合せである、請求項1に記載の織物。前記親水性繊維がセルロース誘導体である、請求項1に記載の織物。前記親水性繊維が、綿、ビスコース、亜麻、レーヨン、またはこれらの組合せである、請求項18に記載の織物。前記親水性繊維が綿である、請求項18に記載の織物。前記セルロース誘導体が綿である、請求項1に記載の織物。前記の複数の縦糸が、縦糸の総重量に基づき約100重量の前記セルロース誘導体を含む、請求項1に記載の織物。前記の複数の縦糸が、縦糸の総重量に基づき約100重量の綿を含む、請求項1に記載の織物。前記横糸が、横糸の総重量に基づき約75重量のモダクリル繊維;横糸の総重量に基づき約10重量のナイロン繊維;および横糸の総重量に基づき約15重量の綿繊維から形成され、前記縦糸が、縦糸の総重量に基づき約100重量の綿繊維から形成される、請求項1に記載の織物。前記横糸が、織物の総重量に基づき約30重量~約70重量のレベルで存在する、請求項1に記載の織物。前記横糸中の前記疎水性繊維および前記親水性繊維が実質的に密接混合されている、請求項1に記載の織物。前記縦糸中の前記繊維が実質的に密接混合されている、請求項1に記載の織物。前記織物が、技術的表面と技術的裏面とを有する綾織物であり;前記技術的表面が過半量の縦糸を含み;前記技術的裏面が過半量の横糸を含む、請求項1に記載の織物。a複数の横糸;およびb複数の縦糸を含む織物であって、前記織物が、AATCC79織物の吸収性に従って試験された場合、水平ウィッキング試験方法によって、約10秒未満の水平ウィッキングを示し;前記織物が、米国材料試験協会の標準性能仕様書ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、前記織物が、AATCCMMTS06に従って試験された場合、垂直ウィッキング試験方法によって、5分間で約55cm超の垂直ウィッキングを示し;前記織物が、米国材料試験協会の標準性能仕様書ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、前記織物が、暫定的なAATCC重量測定乾燥試験法AATCCMMTS05に従って試験された場合、20重量の水分から1重量の水分まで、1分間あたり水分重量約018超の水分放出速度を有し;前記織物が、米国材料試験協会の標準試験ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、前記織物が、暫定的なAATCC重量測定乾燥試験法AATCCASTMMMTS05の修正版に従って試験された場合、濡れたパッドを当てた状態から1重量未満の水分まで、1分間あたり水分重量約025超の水分放出速度を有し;前記織物が、米国材料試験協会の標準試験ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、前記織物が、ASTMD4966織物の耐摩耗性マーチンデール摩耗試験法オプション3を用いて、600番のサンドペーパーを用いた10000サイクル後、約17未満の重量減少を有し;前記織物が、米国材料試験協会の標準試験ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、前記織物が、暫定的なAATCC重量測定乾燥試験法AATCCASTMMMTS05の修正版に従って試験された場合、70°Fおよび55の相対湿度5の相対湿度の制御環境において、完全に濡れたパッドを当てた状態から1重量未満の水分まで、約180分間未満で乾燥することができ;前記織物が、米国材料試験協会の標準試験ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。a複数の横糸;およびb複数の縦糸を含む織物であって、そこで前記織物が、暫定的なAATCC重量測定乾燥試験法AATCCASTMMMTS05の修正版に従って試験された場合、70F°および55の相対湿度5の相対湿度の制御環境において、20重量の水分から1重量の水分まで、約105分間未満の乾燥時間を有し;前記織物が、米国材料試験協会の標準性能仕様書ASTMF1506に記載の耐炎性に関する必要条件を満たし;前記織物が、任意選択で、米国材料試験協会の標準試験ASTMF1959F1959M06ae1に従って試験された場合、少なくとも約120calcm2のアーク等級防護を備え;前記縦糸が約22未満のLOIを有し;前記縦糸が任意選択で染色されている、織物。更に少なくとも1つの防汚剤または撥水剤を含む、請求項1および29~35のいずれか1項に記載の織物。請求項1の前記織物を含む衣類であって、過半量の表面積を有する前記横糸を含む前記織物の面が、着用者の皮膚側の面に位置する、衣類。着用者の皮膚から離れた面に位置する前記織物の面が、防汚剤または撥水剤で処理されている、請求項37に記載の衣類。前記衣類がパンツである、請求項37に記載の衣類。前記衣類がジャケットである、請求項37に記載の衣類。前記衣類がシャツである、請求項37に記載の衣類。発明の詳細な説明上記および本開示を通して用いられる場合、下記の用語は、他に指定のない限り、下記の意味を有することが理解されるべきである。本明細書において用いられる場合、単数形のa、an、およびtheは、文脈が明らかに他を指定しない限り、複数形の言及を含む。本明細書において用いられる場合、約という用語は、量、時間などの測定可能な値を指す際、このような変動が織物および衣類の改善を実現するために適切であり、他に特に指定がない限り、特定の値から±10、好ましくは±5、より好ましくは±1、更に好ましくは±01の変動を包含することを意味する。本明細書において用いられる場合、約という用語は、範囲を指す際、このような変動が織物および衣類の改善を実現するために適切であり、他に特に指定がない限り、範囲の差の中で特定の値から±10、好ましくは±5、より好ましくは±1、更に好ましくは±01の変動を包含することを意味する。本明細書において用いられる場合、モダクリル繊維という用語は、主にアクリロニトリルの残基を含むポリマーから作られるアクリル合成繊維を指す。モダクリル繊維は、広範なアクリロニトリルの共重合体から紡がれる。モダクリル繊維は、ビニルモノマー、特に、限定されるものではないが塩化ビニル、塩化ビニリデン、臭化ビニル、臭化ビニリデンなどのハロゲン含有ビニルモノマーを含む、他のモノマーの残基を含みうる。この幅広い種類の中で生成され得るモダクリル繊維の種類は、それらの組成に応じて、幅広い特性のバリエーションを可能にする。一般的に入手可能なモダクリルのいくつかの例は、Kaneka社のPROTEX商標、KANEKALON商標、およびKANECARON商標、PYROTEX商標、ならびにFormosaPlasticsである。本明細書において用いられる場合、アラミド繊維という用語は、繊維形成物質が、少なくとも85のアミド結合CONHが2つの芳香環に直接結合している長鎖合成ポリアミドである人造繊維を指す。本明細書において用いられる場合、帯電防止繊維という用語は、織物もしくは他の素材に組み込まれた際、静電気を除去するか、または減少させる繊維を指す。適切な繊維は、USA3803453、USA4035441、USA4107129などに記載されるような、金属繊維鋼鉄、銅もしくは他の金属、金属めっきしたポリマー繊維、ならびにカーボンブラックを表面および/または繊維の内部に組み込んだポリマー繊維を含むが、それらに限定されない。帯電防止カーボンファイバーは、好ましい帯電防止繊維である。このような導電繊維の一例は、EIduPontdeNemoursandCompanyで生産されているNEGASTAT登録商標であり、それは、ナイロンまたはポリエステルのいずれかの非導電性ポリマー被覆によって包まれた導電性カーボンのカーボンコアを有するカーボンファイバーである。別の例は、ShakespeareConductiveFibersLLC社製のRESISTAT登録商標であり、それは、カーボン微粒子をナイロン繊維の表面にエンボス加工した繊維である。このような繊維の両方の糸は、少なくとも40デニールで入手可能である。例として、鋼線は、わずか0035mmの直径で、BekaertSA社からBEKINOXおよびBEKITEXの名称で入手可能である。別の帯電防止繊維は、NobleFiberTechnologies社製の製品Xstaticであり、それは、金属銀層で被覆されたナイロン繊維である。Xstatic繊維は、紡糸過程で、モダクリルなどの他の繊維と混合されうる。本明細書において用いられる場合、坪量という用語は、単位面積当たりの織物の重量の測定単位を指す。標準的な単位には、平方ヤード当たりのオンスおよび平方メートル当たりのグラムが含まれる。本明細書において用いられる場合、衣類という用語は、シャツ、パンツ、下着、上着、履物、帽子、水着、ベルト、手袋、ヘッドバンド、およびリストバンド、特に防護服または防具として使用されるものを含むがそれらに限定されない、人が身につける任意の衣料品または装身具を指す。本明細書において用いられる場合、リネンlinenという用語は、親水性繊維を指すのではない場合シーツ、毛布、室内装飾品カバー、車内装飾品カバー、およびマットレスカバーを含むがそれらに限定されない、作業者または作業者によって使用される座席設備を覆うために用いられる任意の品目を指す。本明細書において用いられる場合、密接混合intimateblendという用語は、織り糸に関して用いられる場合、織り糸中のステープルファイバー成分の統計的に無作為な混合を指す。本明細書において用いられる場合、綾織りという用語は、織物に関して用いられる場合、図9に示されるように、横糸を1本以上の縦糸の上に渡し、その後、2本以上の縦糸の下に渡すなどによって作られる斜めの平行な畝の織目を持ち、列の間に段状部分や段を有する織物を指す。綾織物98では、それぞれの横糸92は、右または左への交絡の進行において縦糸90と交差して浮き上がりすなわち、反対方向から2本以上の織り糸と交差して、明確な斜線畝を形成する。綾織物は、両面が同じである平織りとは異なり、技術的に表面と裏面を有する。図10において、織物98で作られたシャツ100に示されるように、綾織りの表面は技術的表面94であり、裏は技術的裏面96と呼ばれる。綾織物の技術的表面は、最も顕著な畝を有する面である。それは通常、より耐久性があり、より人目を引き、ほとんどの場合織物のファッション面として用いられる。技術的表面94は通常、製織の間に見えている面である。技術的裏面96は反対の面である。本明細書において用いられる場合、LOIという用語は、織り糸または繊維に関して、素材の燃焼を持続するために必要とされるO2N2混合物の最低酸素濃度を指す。LOIはASTM試験D286277によって決定される。一般的な繊維のLOIは下記の通りである。本発明は、一般的には、望ましくない局所的処理剤および/または添加剤を加えることなく、耐火性、アーク防護、湿度管理水分放出速度、ウィッキング、および乾燥時間、ならびに耐摩耗性を示す、任意選択で染色された織物ならびに衣類に関する。織物の特定の実施形態は、元来備わった耐炎性を有し、優れた湿度管理特性を有する混合繊維を含む複数の横糸、および任意選択で染色された、セルロース誘導体を含む複数の縦糸を含むことが開示される。その織物は、着心地がよく、耐火性および耐摩耗性を示すため、デニムの作業服に特に有用である。従って、1つの実施形態では、本発明は、a横糸の総重量に基づき約85重量~約90重量の疎水性繊維;および横糸の総重量に基づき約10重量~約15重量の親水性繊維を含む、複数の横糸;ならびに、b縦糸の総重量に基づき少なくとも75重量のセルロース誘導体からなり、その縦糸が約22未満のLOIを有し;その縦糸が任意選択で染色される、複数の縦糸を含む織物であって、その織物は、任意選択で米国材料試験協会の標準性能仕様書ASTMF1506に記載の耐炎性に関する必要条件を満たす、織物を対象とする。特定の実施形態では、織物は、AATCC79織物の吸収性に従って試験された場合、水平ウィッキング試験方法によって、約10秒未満の水平ウィッキングを示す。特定の実施形態では、織物は、AATCC79織物の吸収性に従って試験された場合、水平ウィッキング試験方法によって、約5秒未満の水平ウィッキングを示す。特定の実施形態では、織物は、AATCC79織物の吸収性に従って試験された場合、水平ウィッキング試験方法によって、約2秒未満の水平ウィッキングを示す。特定の実施形態では、織物は、AATCCMMTS06に従って試験された場合、垂直ウィッキング試験方法によって、5分間で約50cm超、好ましくは約55cm超の垂直ウィッキングを示す。特定の実施形態では、織物は、暫定的なAATCC重量測定乾燥試験法AATCCMMTS05の修正版に従って試験された場合、織物が20重量の水分から1重量の水分快適範囲まで乾燥する際、1分間あたり水分重量約018超の水分放出速度を有する。20重量~1重量の水分の織物の乾燥範囲は、快適範囲と呼ばれ、それは、雨または洗濯を含む他の飽和源とは対照的に、着用者の汗によって織物に取り込まれる湿気または水分に関して重要である。特定の実施形態では、織物は、暫定的なAATCC重量測定乾燥試験法AATCCMMTS05の修正版に従って試験された場合、完全に濡れたパッドを当てた状態から1重量未満の水分まで、1分間あたり約025超の水分重量の水分放出速度を有する。特定の実施形態では、織物は、ASTMD4966織物の耐摩耗性マーチンデール摩耗試験法オプション3を用いて、600番のサンドペーパーを用いた10000サイクル後、約17未満の重量減少を有する。他の実施形態では、織物は、ASTMD4966織物の耐摩耗性マーチンデール摩耗試験法オプション3を用いて、600番のサンドペーパーを用いた10000サイクル後、約40未満、好ましくは約20未満、より好ましくは約17未満の重量減少を有する。特定の実施形態では、織物は、暫定的なAATCC重量測定乾燥試験法AATCCMMTS05の修正版に従って試験された場合、70°F2°Fおよび55の相対湿度5の相対湿度の制御環境において、完全に濡れたパッドを当てた状態から1重量未満の水分まで、約185分間未満で乾燥することができる。特定の実施形態では、織物は、暫定的なAATCC重量測定乾燥試験法AATCCMMTS05の修正版に従って試験された場合、70°F2°Fおよび55の相対湿度5の相対湿度の制御環境において、20重量の水分含有から1重量の水分快適範囲まで、約105分間未満の乾燥時間を有する。横糸および縦糸は、単糸singleplyまたは複数本撚りmultiplyでありうる。特定の実施形態では、ジーンズ、軽量作業パンツ、および作業シャツ用の織物に好ましい横糸番手および縦糸番手がある。すなわち、特定の実施形態では、ジーンズ、軽量作業パンツ、および作業シャツ用の織物のための坪量がある。すなわち、本発明の織物は、様々な糸を織ることによって作られる。糸自体は、オープンエンド紡績、村田ジェット紡績およびボルテックス紡績、リング紡績、SIRO紡績などを含むがそれらに限定されない従来の紡績技術によって作られうる。様々な実施形態において、縦糸は任意選択で染色され、横糸は染色されない。特定の好ましい実施形態では、縦糸は、伝統的な青色のための藍染め、黒色および他の所望の色のための硫化染め、またはよく目立つ色の染料のいずれかによって染色される。伝統的でない色すなわち、伝統的なブルーデニム以外の色では、縦糸と横糸の両方が製織前に染色されてもよく、且つ/または、織物が所望の色に染色されてもよい。特定の実施形態では、綾織物においては染色された縦糸は織物の技術的表面に見えるため、必要な場合、よく目立つ色の染料で染色された縦糸を有することが望ましい。織物の特定の実施形態では、前記の複数の縦糸は、縦糸の総重量に基づき約100重量のセルロース誘導体を含む。織物の特定の実施形態では、前記の複数の縦糸は、縦糸の総重量に基づき約100重量の綿を含む。特定の好ましい実施形態では、横糸は、横糸の総重量に基づき約75重量のモダクリル繊維;横糸の総重量に基づき約10重量のナイロン繊維;および横糸の総重量に基づき約15重量の綿繊維から形成され、縦糸は、縦糸の総重量に基づき約100重量の綿繊維から形成される。特定の実施形態では、織物を構成する横糸のレベルは、織物の総重量に基づき約30重量~約70重量、好ましくは約40重量~約60重量、より好ましくは約40重量~約50、更により好ましくは42重量~約45重量である。特定の実施形態では、技術的表面の表面積は、約75の縦糸および約25の横糸から約50の縦糸および約50の横糸を含む。特定の実施形態では、技術的裏面の表面積は、約25の縦糸および約75の横糸から約50の縦糸および約50の横糸を含む。特定の実施形態では、織物は、複数の横糸および複数の縦糸を含み;その織物は、AATCC79織物の吸収性に従って試験された場合、水平ウィッキング試験方法によって、約10秒未満好ましくは約5秒未満、より好ましくは約2秒未満の水平ウィッキングを示し;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。更に別の実施形態では、本発明は、織物および織物から作られる衣類を対象とし、その織物は、a複数の横糸;およびb複数の縦糸を含み;その織物は、AATCCMMTS06に従って試験された場合、垂直ウィッキング試験方法によって、5分間で約50cm超、好ましくは約55cm超の垂直ウィッキングを示し;その織物は、米国材料試験協会の標準性能仕様書ASTMF1506に記載の耐炎性に関する必要条件を満たし;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。特定の実施形態では、織物は、複数の横糸および複数の縦糸を含み;その織物は、暫定的なAATCC重量測定乾燥試験法AATCCMMTS05の修正版に従って試験された場合、その織物が20重量の水分から1重量の水分まで乾燥する際、1分間あたり水分重量約018超好ましくは1分間あたり水分重量約020超の水分放出速度を有し;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。特定の実施形態では、織物は、複数の横糸および複数の縦糸を含み;その織物は、暫定的なAATCC重量測定乾燥試験法AATCCMMTS05の修正版に従って試験された場合、濡れたパッドを当てた状態から1重量未満の水分まで、1分間あたり水分重量約025超好ましくは1分間あたり水分重量約027超の水分放出速度を有し;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。特定の実施形態では、織物は、複数の横糸および複数の縦糸を含み;その織物は、ASTMD4966織物の耐摩耗性マーチンデール摩耗試験法オプション3を用いて、600番のサンドペーパーを用いた10000サイクル後、約40未満好ましくは約20未満、より好ましくは約17未満の重量減少を有し;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。特定の実施形態では、織物は、複数の横糸および複数の縦糸を含み;その織物は、暫定的なAATCC重量測定乾燥試験法AATCCMMTS05の修正版に従って試験された場合、70°Fおよび55の相対湿度5の相対湿度の制御環境において、完全に濡れたパッドを当てた状態から1重量未満の水分まで、約185分間未満好ましくは約180分間未満、より好ましくは約170分間未満、更に好ましくは約160分間未満、更に好ましくは約150分間未満で乾燥することができ;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。特定の実施形態では、織物は、複数の横糸および複数の縦糸を含み;その織物は、暫定的なAATCC重量測定乾燥試験法AATCCMMTS05の修正版に従って試験された場合、70F°および55の相対湿度5の相対湿度の制御環境において、20重量の水分から1重量の水分快適範囲まで、約105分間未満好ましくは約100分間未満、より好ましくは約90分間未満の乾燥時間を有し;その織物は、任意選択で、米国材料試験協会の標準試験ASTMF1959F1959M06ae1に従って試験された場合、少なくとも約120calcm2のアーク等級防護を備え;その縦糸は約22未満のLOIを有し;その縦糸は任意選択で染色されている。適切な疎水性繊維は、ポリプロピレン、ポリエチレンテレフタラート、ポリブチレンテレフタラート、ポリトリメチレンテレフタラート、ポリラクチド、ナイロン、ポリアクリロニトリル、ポリベンゾイミダゾールPBI、フッ素重合体、およびその共重合体、ならびにその組合せを含む群より選択される少なくとも1つのポリマーを含みうる。好ましくは、疎水性繊維は、ポリアクリロニトリルもしくはその共重合体、ナイロン、またはその組合せを含む。より好ましくは、疎水性繊維は、モダクリルおよびナイロンの組合せである。本発明の織物素材に用いるためのモダクリル繊維またはモダクリル糸の選択は、それらの非融解性、非滴下性および自己消火特性と結びついたそれらの優れた難燃性能に基づく。多くの作業環境において非常に重要な特性がある。十分な高温が火事または爆発への曝露に達する場合、本発明の織物から作られる衣類は、防護的な炭化層を形成することによって、単に炭化するだけであろう。これは、炎の伝播を防ぎ、それによって着用者を重度の火傷から防護する。本発明において使用するための好ましいモダクリル繊維は、塩化ビニリデンと組み合わされたアクリロニトリルの共重合体、難燃性の改善のために更に酸化アンチモンを有する共重合体である。このような有用なモダクリル繊維は、USA3193602に開示される、2重量の三酸化アンチモンを有する繊維、USA3748302に開示される、少なくとも2重量および好ましくは8重量以下の量で存在する様々な酸化アンチモンから作られる繊維、ならびにUSA5208105およびUSA5506042に開示される、8~40重量のアンチモン化合物を有する繊維を含むが、それらに限定されない。好ましいモダクリル繊維は、KanekaAmericaCorporationNewYorkNewYorkからPROTEXCの商標で市販されている。5重量未満の範囲でより少ない酸化アンチモンを有する繊維もまた使用され得るが、好ましいPROTEXC繊維は、5~15のアンチモンを含み、17dtexフィラメント15デニールフィラメントの繊度および51cm2inのカット長を有する、ポリアクリロニトリルと塩化ビニリデンの共重合体から作られる繊維である。モダクリルは、他の繊維と比較して高い、いわゆるLOI値を有する。モダクリルは好ましくは約28~41のLOI値を有する。加えて、着心地における非常に重要な特徴は、いわゆる湿度管理要因である。これはしばしば、水蒸気輸送指数moisturevaportransportindexMVTとして表され、それは、織物が汗を皮膚または下層の衣類から引き離し、それを周囲の空気中に蒸散させる効率を反映する。本発明の織物に使用されるモダクリルのMVTは、約2500g平方メートル24時間ASTME96である。本発明の織物に使用されるモダクリル繊維は、好ましくは最大約28グラムデニールの強度、約35~約40の破断点伸度、および約371°F~約410°Fの溶融温度を有する。本発明の織物に使用されるモダクリル繊維はまた、約04~40の水分率制御された大気条件下で繊維が保持する水分の重量を有する。モダクリル繊維およびモダクリル糸は、熱性能のよい他の素材と比較して手頃な価格である。それらは業界において容易に入手可能であり;それらは良好な編み性能、織物加工および染色の容易さを有する。モダクリルの重要な特性は、炎に長時間曝された際、単に燃えて滴り落ちるのではなく、それらが炭化することである。織物の炭化部分は、着用者を火の影響から防護する。適切な親水性繊維は、セルロース、セルロース誘導体綿、ビスコース、亜麻、レーヨン、耐火レーヨン、リヨセル、またはその組合せなど、ウール、およびその共重合体、ならびにその組合せからなる群より選択される、少なくとも1つのポリマーを含む。好ましくは、親水性繊維は、綿もしくは耐火レーヨン、またはその組合せを含む。特定の実施形態では、親水性繊維は、綿、ビスコース、亜麻、レーヨン、またはその組合せを含むがそれらに限定されない、セルロース誘導体である。特定の実施形態では、親水性繊維は、綿、特に一過性の耐火処理によっては処理されていない綿である。特定の実施形態では、縦糸または横糸のいずれかは、任意選択で、アラミド重合体、メラミン重合体、およびその組合せからなる群より選択される、少なくとも1つの構造繊維を含みうる。一般的な実施形態では、構造繊維は、織物の総重量に基づき約5~30重量で存在する。特定の実施形態では、構造成分は、織物の総重量に基づき約20~30重量で存在する。他の実施形態では、構造成分は、mアラミド重合体またはpアラミド重合体などのアラミド重合体である。特定の実施形態では、縦糸または横糸のいずれかは、任意選択で、少なくとも1つの帯電防止繊維を含みうる。一般的な実施形態では、帯電防止繊維は、織物の総重量に基づき約01~25重量で存在する。織物は他の成分および処理剤を含みうる。例えば、織物は、抗菌成分および/または消臭成分、例えば、トリクロサン、銀などを含みうる。織物はまた、縦糸の全般的な吸収性を低下させ、それによって更に湿度管理を改善するために、織物の外側が防汚剤または撥水剤で処理されうる。適切な防汚剤stainreleaseagentsおよび撥水剤は、従来のフッ素重合体およびシリコーン重合体NextecのEPICおよびXeromaxからのDWRなどを含む。別の態様では、横糸を形成している繊維は、実質的に密接混合されている。別の態様では、縦糸を形成している繊維は、実質的に密接混合されている。特定の実施形態では、織物は、技術的表面と技術的裏面を有する綾織物であり;その技術的表面は、過半量の縦糸を含み;その技術的裏面は、過半量の横糸を含む。他の態様では、本発明は、本明細書に記載される織物を含む製品を対象とする。好ましい実施形態では、衣類は、本明細書に記載される織物を含み;その横糸を含む織物の面は、着用者の皮膚側の面に位置し、湿度管理例えば、汗のウィッキングを提供する。衣類は、任意の着用される通常の品目でありうる。織物が、耐火性、湿度管理、および耐摩耗性を示すため、それらは、作業服、特にパンツ、コート/ジャケット、またはシャツなどのデニム作業服に特に有用である。特定の実施形態では、衣類は、本明細書に記載される前記の織物を含み;過半量の表面積を有する横糸を含むその織物の面は、着用者の皮膚側の面に位置する。特定の実施形態では、衣類は、本明細書に記載される前記の織物を含み;着用者の皮膚から離れた面に位置するその織物の面は、防汚剤および撥水剤で処理される。本発明は、下記の実施例において更に定義され、そこですべての部分およびパーセントは、特に指定のない限り、重量単位である。これらの実施例は、本発明の好ましい実施形態を示しているが、単に説明の目的で示されることが理解されるべきである。上述の議論およびこれらの実施例から、当業者は、本発明の本質的な特徴を確認することができ、また、その趣旨および範囲から逸脱することなく、本発明の様々な変更および改良を行い、それを様々な使用法および状況に適合させることができる。[実施例1]本発明の織物から作られたデニムパンツおよびBulwarkから市販されている耐火性FR綿100デニムパンツについて、タンブラー乾燥機での乾燥時間を比較した。タンブラー乾燥機での乾燥時間試験は下記のように行われた。洗濯1回分のFRデニムパンツ1回分あたり6枚のDrifireまたはBulwarkのパンツを、トップローディング型のアメリカ製洗濯機SearsKenmore70SeriesHeavyDutyPlusで、44gのAATCC洗剤を用いてWarmCold設定で洗濯した。洗濯前に両方の1回分について乾燥重量を記録した。洗濯後に湿重量を記録した。その後、1回分を中温165°Fでタンブラー乾燥機により乾燥させた。使用した乾燥機は、乾燥重量35ポンドの容量を有するContinentalIndustrialDryerCG3040乾燥機であった。乾燥機を25分間運転した後、乾燥機を停止させ、1回分の重量を毎分記録した。1回分の重量が最初の乾燥重量に達した時、乾燥したとみなした。乾燥時間を記録した。結果は、下記の表1に示される。要約すると、本発明のサンプル1のタンブラー乾燥機での乾燥時間は、従来の比較サンプル2より1707の改善があった。[実施例2]水分放出速度WRR、乾燥時間、水平ウィッキング、垂直ウィッキング湿度管理および耐摩耗性について、4つの市販のFRデニムBulwark、Carhartt、Wrangler、およびDickiesの性能を、本発明の織物DrifireFRデニムT3907の性能と比較した。結果は、表2および表3ならびに図1~8に示される。垂直ウィッキング:垂直ウィッキング長は5分間での垂直方向の水の移動距離である。マーチンデール摩耗試験:1修正された、試験方法ASTMD4966織物の耐摩耗性マーチンデール摩耗試験法オプション3;2使用された研磨材は、600番のサンドペーパーでありこの試験の修正は、摩耗を速めて粗い表面を模擬するためにこの等級のサンドペーパーを使用したことであった;3すべては10000回の摩耗サイクルを受けた。比較FRデニムは、受け取ったそのままの状態で試験され、Drifireの完成した織物は、試験サンプルと事前に洗濯されているFRデニムとを同等にするために、試験前に1回洗濯された。結果の要約:1水平ウィッキングAATCC79織物の吸収性:DrifireFRデニムはより吸収性があり、図7に示されるように、比較FRデニムより良好なウィッキングを示す。2垂直ウィッキングAATCCMMTS06垂直ウィッキング‐修正されたヘインズ法:DrifireFRデニムは、図5に示されるように、比較FRデニムより良好な垂直ウィッキングを示す。3水分放出速度修正されたAATCCMMTS05重量測定乾燥試験:DRIFIREFRデニムは、図1および3に示されるように、比較FRデニムと比較して水分放出速度16~57においてより良い性能を示す完全湿潤状態~1では16~26、快適範囲20~1では29~57。4乾燥時間修正されたMMTS05重量測定乾燥試験:DrifireFRデニムは、図2および4に示されるように、比較FRデニムより21~37早く乾燥する。5耐摩耗性修正されたASTMD4966:DrifireFRデニムは、比較FRデニムより良好な耐摩耗性を有する。WranglerFRデニムの耐摩耗性は、図6および88Aから8Eに示されるように、DrifireFRデニムに近いか、またはわずかに低い。結論:本発明のデニムは、水分放出速度WRR、乾燥時間、水平ウィッキング、垂直ウィッキング湿度管理に関してより良い織物性能を提供し、Bulwark、Carhartt、Wrangler、およびDickiesのFRデニムより良好な耐摩耗性を示す。[実施例3]織物の耐炎性垂直方向ASTMD6413:この試験方法は、残炎時間、残じん時間、および炭化の長さについての測定値を得て、標準的な発火源に対する織物の反応を測定する。この試験方法によって測定されるような垂直方向の耐炎性は、ただ特定の火炎曝露および適用時間のみに関連する。この試験方法は、試料を静止した、通気のない、垂直な位置に保持し、曝露によって生じるものを除いて動きを伴わない。試験方法D6413は、FederalTestStandardNo191Amethod59031から採用されており、それは長年にわたって承認試験に使用されている。試験される織物から切り出したサンプルを、火炎チャンバー内部から垂直に吊るした枠に取り付ける。制御された炎にサンプルを一定期間曝露する。残炎時間、すなわちバーナーの撤去後に素材が燃え続ける時間の長さ、および残じん時間、すなわち炎を消した後に素材が赤熱する時間の長さを、ともに記録する。最後に、重りを用いて試料を引き裂き、炭化の長さ、すなわち炎に曝露された織物の端から炎によって影響を受けた領域の端までの距離を測定する。5枚の織物試料DRIFIREデニム:横糸:75モダクリル10ナイロン15綿;縦糸:100綿;織物全体:57綿38モダクリル5ナイロンを、受け取ったそのままの状態で、耐炎性を測定するASTMD6413に従って試験した。試験結果は、表4に示される。25回洗濯後AATCC1353IVAiii結果は表5に示される:本発明の織物は、受け取ったそのままの状態および家庭洗濯後にASTMF150676項の燃焼性の必要条件に合格した。[実施例4]ブルーデニムFR織物DRIFIREデニム:横糸:75モダクリル10ナイロン15綿;縦糸:100綿;織物全体:57綿38モダクリル5ナイロン;145ozsqydの藍染めデニム生地を、工業洗濯後の寸法の変化、染色堅牢度、および伸長強度について試験した。提示された織物を100回の工業洗濯漂白剤を含まない、140°Cの水、アルカリ、酸acidsourおよびタンブラー乾燥機での乾燥サイクルに供した。1回目、25回目、50回目、75回目および100回目の洗濯サイクルの後、織物を、破断強度についてのASTMD5034伸長強度グラブ法および機器による色測定についてのAATCC法に従って評価した。そのデニム生地を、同じ間隔で、AATCCTM96に従って寸法の変化縮みまたは伸びについて評価した。結果は、表6に示される。デニム生地を、記載されたような工業的方法で容量35ポンドのMilnorwasherで洗濯した。1回目、25回目、50回目、75回目、および100回目のサイクル後に織物が試験のために引っ張られる場合、デニムFR生地は、同様のデニム生地のバラストを加えることによって維持される20ポンドの投入量で洗濯された。寸法の変化は、織物の縦または横の増加伸びまたは減少縮みであり、パーセントとして報告される。寸法の変化は、繊維含有量、織物の構造、および手入れ方法によって影響を受け得る。構造化されていない織物の評価においては、一定間隔での洗濯後に、縦および横方向の3つのベンチマークが測定され、測定での増加率または減少率の平均値が報告される。伸長強度は、1群の織り糸が破断するために必要とされる力の量であり、力あたりのポンドすなわちlbfとして報告される。各試験のために織物の縦および横方向から5つの試料が用いられた。最終結果として平均値が報告される。一定の洗濯間隔後の織物の色の数値表現は、450配置のHunterColorFlex分光比色計によって測定された。使用された光源/観測器はD6510であった。色値を決定するためにCIELabが用いられる。Lは、最大値100白および最小値0黒を有する。正のaは赤を表し、負のaは緑色を表す。正のbは黄色を表し、負のbは青を表す。aおよびbの値は限度値を持たない。デルタEは全体的な色差を表すが、どのパラメーターが許容範囲を外れているかを示さない。デルタE測定結果と同等のAATCCグレースケール等級が括弧内に示される。グレースケール数値等級は5~1の範囲であり、それは、5=色変化なし、4=わずかな色変化、3=顕著な色変化、2=重度の色変化、1=非常に重度の色変化である。寸法安定性試験結果によると、デニムFR生地を工業洗濯に供し、1回目の洗濯サイクル後に評価した際、縮みは、平均すると縦14および横05であった。25回の洗濯過程後には、縮みは、平均すると縦47および横31であった。デニムは、50回目および75回目のサイクル後に測定した際、縦方向での安定性を示し、それぞれ平均47および48の縮みを有した。しかし、横方向では、50回および75回の洗濯サイクル後、デニムは、それぞれ平均26および27と、25回の洗濯後よりわずかに少ない縮みを示した。100回の工業洗濯後、デニム生地は、平均すると縦58および横30であり、両方向でのわずかな縮みの増加を示した。伸長強度最初は、デニムは、平均して縦1797lbfおよび横1720lbfの伸長強度を示した。1回目の洗濯乾燥サイクル後、伸長強度はほぼ同じであり、平均すると縦1790lbfおよび横1700lbfであった。伸長強度は、縦では洗濯過程の繰り返しに伴って低下し続けたが、横では上下に変動した。100回の洗濯過程後、伸長強度は、平均すると縦では1565lbfであり、原布からわずか13の全体強度の低下であった。同じ評価間隔で、この織物の横方向は、平均1564lbfの伸長強度を示し、90の強度の低下を示した。色測定機器による測定値は、デニムFR生地が1回目の洗濯過程後に顕著な色変化を呈することを示す。予想された通り、デニムは洗濯の繰り返しによって色を失い続け、機器による評価は、100回の洗濯過程後に非常に重度の色変化を示した。本明細書において分子量のような物理的特性、または化学式のような化学的特性に対して、範囲が用いられる場合、特定の実施形態の中の範囲のすべての組合せ、および部分的組合せが包含されることを意図する。本明細書に引用され、または記載されたそれぞれの特許、特許出願、および公表文献の開示は、その全体が参照より本明細書に組み入れられる。当業者は、多くの変更および修正が、本発明の好ましい実施形態に対して行われ得ること、ならびにこのような変更および修正が、本発明の趣旨から逸脱することなく行われ得ることを理解するであろう。従って、添付の特許請求の範囲は、本発明の真の趣旨および範囲内に該当するすべてのこのような同等の変形形態に及ぶことを意図する。